(57)【特許請求の範囲】
【請求項１】
ホール注入電極と電子注入電極との間に、有機材料で構成された発光層が設けられた有機エレクトロルミネッセンス素子において、上記発光層は、ホスト材料に、該ホスト材料よりエネルギーギャップの小さな発光材料と、上記ホスト材料よりエネルギーギャップが小さく且つ上記発光材料よりエネルギーギャップが大きなルブレンからなる励起エネルギー移動用ドーパントとがドープされた有機エレクトロルミネッセンス素子であって、
上記発光層内で生じた励起エネルギーを上記ホスト材料から上記励起エネルギー移動用ドーパントを介して上記発光材料に移動させることによって、上記発光材料を発光させることを特徴とする有機エレクトロルミネッセンス素子。
【請求項２】
上記励起エネルギー移動用ドーパントが上記発光層に０．０１重量％から５０重量％の範囲でドープされていることを特徴とする請求項１に記載の有機エレクトロルミネッセンス素子。
【発明の詳細な説明】
【０００１】
【発明の属する技術分野】
この発明は有機エレクトロルミネッセンス素子に係り、特に、高輝度な発光が安定して行えると共に、所定の色彩の発光が得られるようにする点に特徴を有するものである。
【０００２】
【従来の技術】
近年、情報機器の多様化等にともなって、従来から一般に使用されているＣＲＴに比べて消費電力が少なく容積の小さい平面表示素子のニーズが高まり、このような平面表示素子の一つとしてエレクトロルミネッセンス素子が注目されている。
【０００３】
そして、このようなエレクトロルミネッセンス素子は、使用する材料によって大別され、無機材料を使用した無機エレクトロルミネッセンス素子と、有機材料を使用した有機エレクトロルミネッセンス素子とに大別される。
【０００４】
ここで、有機エレクトロルミネッセンス素子は、ホール注入電極から注入されたホールと電子注入電極から注入された電子とが、発光層とキャリア輸送層との界面や発光層内で再結合して発光するようになっており、無機エレクトロルミネッセンス素子に比べて、低い電圧で駆動できるという利点があった。
【０００５】
また、上記の有機エレクトロルミネッセンス素子の場合には、発光材料を選択することによって適当な色彩に発光する発光素子を得ることができ、マルチカラーやフルカラーの表示装置等としても利用できるという期待があった。
【０００６】
そして、近年において、このような有機エレクトロルミネッセンス素子について様々な研究が行われるようになった。
【０００７】
ここで、このような有機エレクトロルミネッセンス素子においては、一般にホール注入電極と電子注入電極との間に、発光層とこの発光層にホールを輸送するホール輸送層や電子を輸送する電子輸送層からなるキャリア輸送層を設けるようにしている。
【０００８】
そして、このような有機エレクトロルミネッセンス素子としては、ホール注入電極と電子注入電極との間にホール輸送層と発光層と電子輸送層とを積層させたＤＨ構造と称される三層構造のものや、ホール注入電極と電子注入電極との間にホール輸送層と発光層とが積層されたＳＨ-Ａ構造と称される二層構造のものや、ホール注入電極と電子注入電極との間に発光層と電子輸送層とが積層されたＳＨ-Ｂ構造と称される二層構造のものが一般に使用されている。
【０００９】
ここで、上記のホール注入電極には、金やインジウム−スズ酸化物等の仕事関数の大きな電極材料が用いられ、上記電子注入電極には、Ｍｇ等の仕事関数の小さな電極材料が用いられている。
【００１０】
また、上記ホール輸送層におけるホール輸送材料にはｐ型半導体の性質を有する有機材料が、電子輸送層を構成する電子輸送材料にはｎ型半導体の性質を有する有機材料が用いられ、また上記発光層を構成する材料は、有機エレクトロルミネッセンス素子の素子構造に応じてその性質が決定され、例えば、上記のＳＨ-Ａ構造ではｎ型半導体の性質を有する材料が、ＳＨ-Ｂ構造ではｐ型半導体の性質を有する材料が、ＤＨ構造では中性に近い性質を有する材料が用いられる。
【００１１】
そして、上記の電子輸送層を構成する電子輸送材料として、従来においては、下記の化４に示すトリス(８−キノリノラト)アルミニウム（以下、Ａｌｑ3 と略す。）等のキレート金属錯体が一般に使用されている。
【００１２】
【化４】
0003825725.tif 000002
【００１３】
ここで、上記のようなキレート金属錯体は成膜安定性に優れるが、電子輸送性が十分でなく、十分な電子を輸送させて高い輝度の発光が得られるようにするためには、有機エレクトロルミネッセンス素子に印加させる駆動電圧を高くしなければならないという問題があった。
【００１４】
また、上記のホール輸送層を構成するホール輸送材料として、従来においては、下記の化５に示すN,N'-diphenyl-N,N'-di(3-methylphenyl)-1,1'-diphenyl-4,4'-diamine（以下、ＴＰＤと略す。）等のフェニルアミン系材料が用いられている。
【００１５】
【化５】
0003825725.tif 000003
【００１６】
ここで、上記のようなフェニルアミン系材料は、ある程度ホール輸送性に優れているが、必ずしも十分ではなかった。
【００１７】
また、上記の電子輸送層は電子を、ホール輸送層はホールを輸送させる特性を有しているが、逆のキャリアを輸送させる特性は非常に乏しくかった。
【００１８】
このため、電子輸送層と発光層との界面にホールが、ホール輸送層と発光層との界面に電子が蓄積し、これにより有機エレクトロルミネッセンス素子の発光特性や寿命等が低下するという問題があった。
【００１９】
また、上記の発光層を構成する材料は、一般に電子やホールを輸送させる特性が低く、このため発光層に電子やホールが十分に注入されず、十分な発光が得られなくなるという問題があった。
【００２０】
また、従来においては、発光層におけるホスト材料に発光性の高いドーパントをドープさせて、十分な発光が得られるようにしたものも用いられている。
【００２１】
しかし、発光層に用いるホスト材料やドーパントの種類によっては、ホスト材料からドーパントに励起エネルギーがうまく移動されず、十分な発光が得られない場合もあった。
【００２２】
更に、発光層に用いるホスト材料やドーパントの種類により、ドーパント以外にホスト材料も発光してしまい、適切な色彩の発光が得られなくなるという問題があり、特に、高輝度で色純度の高い赤色の発光を得ることが非常に困難であった。
【００２３】
【発明が解決しようとする課題】
本発明の目的は、ホール輸送層や電子輸送層における層の安定性を維持させながら、ホール輸送層におけるホールの輸送性や、電子輸送層における電子の輸送性を高め、高輝度な発光が安定して行えるようにする。
【００２４】
本発明の他の目的は、発光層に電子やホールが注入されやすくして、高輝度な発光が行えるようにする。
【００２５】
また、本発明の他の目的は、発光層におけるホスト材料から発光性のドーパントに励起エネルギーがうまく移動されて、より高輝度な発光が得られるようにする。
【００２６】
また、本発明の他の目的は、発光層におけるドーパント以外にホスト材料が発光するのを防止し、適切な色彩の発光が得られるようにする。
【００２７】
【課題を解決するための手段】
この発明における第１の有機エレクトロルミネッセンス素子は、ホール注入電極と電子注入電極との間に、有機材料で構成されたキャリア輸送層と発光層とが設けられた有機エレクトロルミネッセンス素子において、上記のキャリア輸送層にキャリア輸送用のドーパントをドープさせている。
【００２８】
そして、上記のキャリア輸送層が電子輸送層の場合においては、上記のキャリア輸送用のドーパントとして、電子輸送性のドーパントや、ホール輸送性のドーパントや、電子輸送性とホール輸送性の双方の性質を有するドーパントをドープさせることができる。
【００２９】
ここで、電子輸送層に電子輸送性のドーパントをドープさせる場合、この電子輸送層のホスト材料に、前記のＡｌｑ3 等の膜安定性に優れた電子輸送材料を用いる一方、このホスト材料に電子輸送性の高いドーパントをドープさせるようにする。このようにすると、電子輸送層における膜安定性が高くかつ電子輸送性に優れた電子輸送層が得られ、この電子輸送層を通して十分な電子が輸送され、高輝度な発光が安定して得られるようになる。尚、上記のように電子輸送性の高いドーパントをドープさせるにあたり、その量が少ないと、電子輸送層における電子輸送性を十分に向上させることができなくなる一方、その量が多くなり過ぎると、電子輸送層の安定性が低下するため、電子輸送層における上記ドーパントのドープ量を0.01〜50重量％の範囲にすることが好ましい。
【００３０】
また、電子輸送層にホール輸送性のドーパントをドープさせると、このホール輸送性のドーパントによって発光層から電子輸送層に導かれたホールが電子輸送層内に導かれるようになり、電子輸送層と発光層との界面にホールが蓄積するのが抑制されて、有機エレクトロルミネッセンス素子における発光特性や寿命等が向上する。尚、このようにホール輸送性のドーパントをドープさせるにあたり、その量が少ないと、電子輸送層と発光層との界面にホールが蓄積するのを十分に抑制できなくなる一方、その量が多くなり過ぎると、電子輸送層における電子輸送性が低下するため、電子輸送層における上記のドーパントのドープ量を0.01〜50重量％の範囲にすることが好ましい。
【００３１】
また、上記キャリア輸送層がホール輸送層の場合においては、上記キャリア輸送用のドーパントとして、ホール輸送性のドーパントや、電子輸送性のドーパントや、電子輸送性とホール輸送性の双方の性質を有するドーパントをドープさせることができる。
【００３２】
ここで、ホール輸送層にホール輸送性のドーパントをドープさせる場合、このホール輸送層のホスト材料に、膜安定性に優れたホール輸送材料を用いる一方、このホスト材料にホール輸送性の高いドーパントをドープさせるようにする。このようにすると、ホール輸送層における膜安定性が高くかつホール輸送性に優れたホール輸送層が得られ、このホール輸送層を通して十分なホールが輸送され、高輝度な発光が安定して得られるようになる。尚、このようにホール輸送性の高いドーパントをドープさせるにあたり、その量が少ないと、ホール輸送層におけるホール輸送性を十分に向上させることができなくなる一方、その量が多くなり過ぎると、ホール輸送層の安定性が低下するため、ホール輸送層における上記ドーパントのドープ量を0.01〜50重量％の範囲にすることが好ましい。
【００３３】
また、ホール輸送層に電子輸送性のドーパントをドープさせると、この電子輸送性のドーパントによって発光層からホール輸送層に導かれた電子がこのホール輸送層内に導かれるようになり、ホール輸送層と発光層との界面に電子が蓄積するのが抑制され、有機エレクトロルミネッセンス素子における発光特性や寿命等が向上する。尚、このように電子輸送性のドーパントをドープさせるにあたり、その量が少ないと、ホール輸送層と発光層との界面に電子が蓄積するのを十分に抑制できなくなる一方、その量が多くなり過ぎると、ホール輸送層におけるホール輸送性が低下するため、ホール輸送層における上記のドーパントのドープ量を0.01〜50重量％の範囲にすることが好ましい。
【００３４】
また、上記電子輸送層やホール輸送層に、キャリア輸送用のドーパントとして、電子輸送性とホール輸送性との２つの性質を有するドーパントをドープさせると、このドーパントによって電子とホールとが輸送されるようになり、電子輸送層と発光層との界面にホールが蓄積したり、ホール輸送層と発光層との界面に電子が蓄積したりするのが抑制され、有機エレクトロルミネッセンス素子における発光特性や寿命等が向上する。
【００３５】
また、この発明の第２の有機エレクトロルミネッセンス素子は、ホール注入電極と電子注入電極との間に、有機材料で構成されたキャリア輸送層と発光層とが設けられた有機エレクトロルミネッセンス素子において、上記の発光層に、キャリア輸送用あるいは励起エネルギー移動用のドーパントをドープさせている。
【００３６】
そして、この第２の有機エレクトロルミネッセンス素子のように、発光層にキャリア輸送用あるいは励起エネルギー移動用のドーパントをドープさせると、このドーパントによって発光層に電子やホールが注入されやすくなり、この発光層において電子とホールとが結合して発光する確率が高まり、また発光層における発光材料が効率よく励起されるようになり、低電圧で高輝度な発光が得られるようになる。
【００３７】
また、上記キャリア輸送用あるいは励起エネルギー移動用のドーパントが発光しない場合には、発光層における発光材料だけが発光し、所定の色彩の発光が得られるようになる。
【００３８】
ここで、上記キャリア輸送用あるいは励起エネルギー移動用のドーパントとしては、そのエネルギーギャップが上記の発光層における発光材料のエネルギーギャップよりも大きいものを用いるようにし、例えば、縮合多環芳香族化合物であるルブレンや9,10-ジフェニルアントラセンやアントラセン等が用いられる。
【００３９】
そして、このようなキャリア輸送用あるいは励起エネルギー移動用のドーパントを上記の発光層にドープさせるにあたり、その量が少ないと、発光層において電子とホールとが結合して発光する確率を高めたり、発光層における発光材料を効率よく励起させることができなくなる一方、その量が多くなり過ぎると、発光層における発光材料の量が少なくなって、十分な発光が行えなくなるため、発光層における上記ドーパントのドープ量を0.01〜50重量％の範囲にすることが好ましい。
【００４０】
また、この発明における第３の有機エレクトロルミネッセンス素子は、ホール注入電極と電子注入電極との間に、有機材料で構成されたキャリア輸送層と発光層とが設けられた有機エレクトロルミネッセンス素子において、上記発光層に、発光性のドーパントと、この発光性のドーパントの発光を助ける励起エネルギー移動用のドーパントとをドープさせている。
【００４１】
そして、この第３の有機エレクトロルミネッセンス素子のように、発光層に発光性のドーパントとこの発光性のドーパントの発光を助ける励起エネルギー移動用のドーパントとをドープさせると、この励起エネルギー移動用のドーパントによって発光性のドーパントが効率よく励起され、低電圧で高輝度な発光が得られるようになる。
【００４２】
また、上記励起エネルギー移動用のドーパントが発光しない場合には、この励起エネルギー移動用のドーパントによって励起された発光性のドーパントだけが発光するようになり、色純度の高い発光が得られるようになる。
【００４３】
ここで、上記のような発光性のドーパントや、この発光性のドーパントの発光を助ける励起エネルギー移動用のドーパントを発光層にドープさせるにあたり、これらの量が少ないと、発光層にドープされた発光性のドーパントを効率よく励起させることができず、十分な発光が得られなくなる一方、これらの量が多くなり過ぎると、発光層の安定性等に問題が生じるため、発光層における上記の各ドーパントのドープ量を0.01〜50重量％の範囲にすることが好ましい。
【００４４】
また、この第３の有機エレクトロルミネッセンス素子において、高輝度で色純度の高い赤色の発光を得るためには、上記の発光性のドーパントとして、例えば、発光ピーク波長が550nm〜700nmの範囲にある下記の化６、化７、化８から選択される化合物を用いるようにすると共に、上記励起エネルギー移動用のドーパントとしてルブレンを用いるようにする。
【００４５】
【化６】
0003825725.tif 000004
【００４６】
【化７】
0003825725.tif 000005
【００４７】
【化８】
0003825725.tif 000006
【００４８】
尚、上記化６、化７、化８におけるＲ1 〜Ｒ7 は、水素又は置換基である。そして、このＲ1 〜Ｒ7としては、例えば、−ＣnＨ2n+1、−ＣＮ、−Ｏ(ＣnＨ2n+1)、−Ｎ(ＣnＨ2n+1)、ハロゲン基、フェニル基、ナフチル基等が挙げられる。尚、ｎは０〜10の整数である。
【００４９】
また、この発明における上記第１〜第３の有機エレクトロルミネッセンス素子の素子構造は、前記のようにホール注入電極と電子注入電極との間にホール輸送層と発光層と電子輸送層とを積層させたＤＨ構造、ホール注入電極と電子注入電極との間にホール輸送層と発光層とを積層されたＳＨ-Ａ構造、ホール注入電極と電子注入電極との間に発光層と電子輸送層とを積層されたＳＨ-Ｂ構造等の公知の何れの構造であってもよい。
【００５０】
【実施の形態】
以下、この発明の実施例の有機エレクトロルミネッセンス素子を添付図面に基づいて具体的に説明すると共に、比較例を挙げ、この発明の実施例の有機エレクトロルミネッセンス素子が優れている点を明らかにする。
（実施例１）
実施例１における有機エレクトロルミネッセンス素子においては、図１に示すように、ガラス基板１の上にインジウム−スズ酸化物（以下、ＩＴＯと略す。）からなる透明なホール注入電極２を形成し、このホール注入電極２の上に、下記化９に示す4,4',4"-tris(3-methyphenylphenylamino)triphenylamine（以下、MTDATAと略す。）からなる膜厚が500Åになったホール輸送層３を形成している。
【００５１】
【化９】
0003825725.tif 000007
【００５２】
また、このホール輸送層３の上に、下記化10に示すBis[n-(1-naphthly)-N-henyl]benzidine（以下、ＮＰＢと略す。）からなるホスト材料中に、発光性のドーパントとして、このＮＰＢよりもエネルギーギャップの小さい下記化11に示すルブレンが５重量％ドープされてなる膜厚が150Åになった発光層４を形成している。
【００５３】
【化１０】
0003825725.tif 000008
【００５４】
【化１１】
0003825725.tif 000009
【００５５】
また、この発光層４の上に、前記の化４に示すＡｌｑ3 からなるホスト材料中に、電子輸送性のドーパントとして、下記化12に示す9,10-ジフェニルアントラセン（以下、ＤＰＡと略す。）が20重量％ドープされてなる膜厚が350Åになった電子輸送層５を形成している。
【００５６】
【化１２】
0003825725.tif 000010
【００５７】
そして、この電子輸送層５の上に、MgIn合金（Mg：In＝10：１）からなる膜厚が2000Åになった電子注入電極６を形成している。
【００５８】
ここで、この実施例１の有機エレクトロルミネッセンス素子を製造するにあたっては、ＩＴＯからなる透明なホール注入電極２が形成されたガラス基板１を中性洗剤により洗浄した後、これをアセトン中で20分間、エタノール中で20分間それぞれ超音波洗浄し、更に沸騰したエタノール中に約１分間入れて取り出し、これをすぐに送風乾燥させた。
【００５９】
次いで、このガラス基板１に形成された上記のホール注入電極２の上に、真空蒸着法により、前記のホール輸送層３、発光層４、電子輸送層５、電子注入電極６を順に形成した。尚、これらの蒸着は、何れも真空度５×10-6Torrで、基板温度を制御しない条件下で行った。
【００６０】
そして、この実施例１の有機エレクトロルミネッセンス素子におけるホール注入電極２を電源（図示せず）のプラスに、電子注入電極６を電源のマイナスに接続して電源から電圧を印加すると、下記表１に示すように、電圧６Ｖで輝度が301cd／ｍ2 、電圧11Ｖで輝度が21900cd／ｍ2 になったルブレンによる黄色の発光が得られた。
（実施例２）
実施例２の有機エレクトロルミネッセンス素子においては、上記の実施例１の有機エレクトロルミネッセンス素子において、電子輸送層５にドープさせる電子輸送性のドーパントを下記の化13に示すアントラセンに変更し、上記のＡｌｑ3からなるホスト材料中に、電子輸送性のドーパントとしてアントラセンが12.8重量％ドープされた電子輸送層５を形成し、それ以外は、上記の実施例１の有機エレクトロルミネッセンス素子と同様にした。
【００６１】
【化１３】
0003825725.tif 000011
【００６２】
そして、この実施例２の有機エレクトロルミネッセンス素子におけるホール注入電極２を電源のプラスに、電子注入電極６を電源のマイナスに接続して電源から電圧を印加すると、下記表１に示すように、電圧６Ｖで輝度が131cd／ｍ2 、電圧11Ｖで輝度が5020cd／ｍ2 になったルブレンによる黄色の発光が得られた。
（比較例１）
比較例１の有機エレクトロルミネッセンス素子においては、上記の実施例１にの有機エレクトロルミネッセンス素子において、電子輸送層５にドーパントをドープさせずに前記のＡｌｑ3 だけで構成し、それ以外は、上記の実施例１の有機エレクトロルミネッセンス素子と同様にした。
【００６３】
そして、この比較例１の有機エレクトロルミネッセンス素子におけるホール注入電極２を電源のプラスに、電子注入電極６を電源のマイナスに接続して電源から電圧を印加すると、下記の表１に示すように、電圧６Ｖで輝度が27cd／ｍ2 、電圧11Ｖで輝度が1739cd／ｍ2 になったルブレンによる黄色の発光が得られた。
【００６４】
【表１】
0003825725.tif 000012
【００６５】
この結果から明らかなように、Ａｌｑ3 を用いた電子輸送層５に電子輸送性のドーパントをドープさせた実施例１、２の各有機エレクトロルミネッセンス素子は、電子輸送層５に電子輸送性のドーパントをドープさせなかった比較例１の有機エレクトロルミネッセンス素子に比べて高輝度な発光が得られ、特に、電子輸送性のドーパントにＤＰＡを用いた実施例１の有機エレクトロルミネッセンス素子においては、その輝度が比較例１の有機エレクトロルミネッセンス素子の10倍以上になっていた。
【００６６】
尚、実施例１、２の各有機エレクトロルミネッセンス素子のように電子輸送層５に電子輸送性のドーパントをドープさせるにあたり、電子輸送性のドーパントをドープさせる量が50重量％を越えると、逆に電子輸送層５における電子輸送性が低下した。これは、ドーパントの量が多くなり過ぎて、電子輸送層５の膜質が低下したためであると考えられる。
（実施例３）
実施例３における有機エレクトロルミネッセンス素子においては、図２に示すように、ガラス基板１の上にＩＴＯからなる透明なホール注入電極２を形成し、このホール注入電極２の上に、前記化９に示すMTDATAからなる膜厚が500Åになった第１ホール輸送層３ａを形成し、この第１ホール輸送層３ａの上に、前記化５に示すＴＰＤからなるホール輸送性のホスト材料中に、電子輸送性のドーパントとして前記化12に示すＤＰＡが10重量％ドープされて膜厚が100Åになった第２ホール輸送層３ｂを形成している。
【００６７】
また、この第２ホール輸送層３ｂの上に、前記化４に示すＡｌｑ3からなるホスト材料中に、電子輸送性のドーパントとして前記化12に示すＤＰＡが10重量％ドープされて膜厚が500Åになった発光層４を形成し、この発光層４の上にMgIn合金（Mg：In＝10：１）からなる膜厚が2000Åになった電子注入電極６を形成している。
【００６８】
そして、この実施例３の有機エレクトロルミネッセンス素子におけるホール注入電極２を電源のプラスに、電子注入電極６を電源のマイナスに接続して電源から電圧を印加すると、上記の発光層４におけるＡｌｑ3 による発光ピーク波長510nmの緑色発光が得られ、Ａｌｑ3 よりもエネルギーギャップの大きいＤＰＡ（発光ピーク波長438nm）の発光は見られなかった。
【００６９】
また、上記の電源から印加させる電圧を変化させた場合、下記の表２に示すように、電圧６Ｖで輝度が487cd／ｍ2 、電圧11Ｖで輝度が24000cd／ｍ2 の発光が得られた。
【００７０】
更に、この有機エレクトロルミネッセンス素子において、初期輝度が500cd／ｍ2 になるように、初期電圧を6.3Ｖにし、13.6mA／cm2 の定電流で連続発光させると、下記の表２に示すように、517時間後における輝度は初期輝度の約55％の273cd／ｍ2 になっていた。
（実施例４）
実施例４の有機エレクトロルミネッセンス素子においては、上記の実施例３の有機エレクトロルミネッセンス素子と同様に、第２ホール輸送層３ｂにおいて、ＴＰＤからなるホール輸送性のホスト材料中に電子輸送性のドーパントであるＤＰＡは10重量％ドープさせる一方、発光層４におけるＡｌｑ3 中に電子輸送性のドーパントであるＤＰＡをドープさせないようにし、それ以外は、上記の実施例３の有機エレクトロルミネッセンス素子と同様にした。
【００７１】
そして、この実施例４の有機エレクトロルミネッセンス素子におけるホール注入電極２を電源のプラスに、電子注入電極６を電源のマイナスに接続して電源から電圧を印加すると、実施例３の有機エレクトロルミネッセンス素子と同様に、発光層４におけるＡｌｑ3 による緑色発光が得られた。
【００７２】
また、上記の電源から印加させる電圧を変化させた場合、下記の表２に示すように、電圧６Ｖで輝度が142cd／ｍ2 、電圧11Ｖで輝度が12160cd／ｍ2 の発光が得られた。  更に、この有機エレクトロルミネッセンス素子において、初期輝度が500cd／ｍ2 になるように、初期電圧を7.6Ｖにし、15.6mA／cm2 の定電流で連続発光させると、下記の表２に示すように、517時間後における輝度は初期輝度の約40％の201cd／ｍ2 になっていた。
（比較例２）
比較例２の有機エレクトロルミネッセンス素子においては、上記の実施例３の有機エレクトロルミネッセンス素子において、第２ホール輸送層３ｂにおけるＴＰＤからなるホール輸送性のホスト材料中に電子輸送性のドーパントであるＤＰＡをドープさせないようにすると共に、発光層４におけるＡｌｑ3 中にも電子輸送性のドーパントであるＤＰＡをドープさせないようにし、それ以外は、上記の実施例３の有機エレクトロルミネッセンス素子と同様にした。
【００７３】
そして、この比較例２の有機エレクトロルミネッセンス素子におけるホール注入電極２を電源のプラスに、電子注入電極６を電源のマイナスに接続して電源から電圧を印加すると、実施例３の有機エレクトロルミネッセンス素子と同様に、発光層４におけるＡｌｑ3 による緑色発光が得られた。
【００７４】
また、上記の電源から印加させる電圧を変化させた場合、下記の表２に示すように、電圧６Ｖで輝度が112cd／ｍ2 、電圧11Ｖで輝度が10150cd／ｍ2 の発光が得られた。
【００７５】
更に、この有機エレクトロルミネッセンス素子において、初期輝度が500cd／ｍ2 になるように、初期電圧を8.0Ｖにし、16.8mA／cm2 の定電流で連続発光させると、約25時間で輝度が初期輝度の半分に低下し、下記表２に示すように、517時間後においてはその輝度が初期輝度の10％以下で殆ど発光しなくなっていた。
【００７６】
【表２】
0003825725.tif 000013
【００７７】
この結果から明らかなように、電子輸送性のドーパントであるＤＰＡを第２ホール輸送層３ｂにだけドープさせた実施例４の有機エレクトロルミネッセンス素子や、電子輸送性のドーパントであるＤＰＡを第２ホール輸送層３ｂと発光層４との両方にドープさせた実施例３の有機エレクトロルミネッセンス素子は、電子輸送性のドーパントであるＤＰＡを第２ホール輸送層３ｂと発光層４の何れにもドープさせなかった比較例２の有機エレクトロルミネッセンス素子に比べて高輝度な発光が得られると共に、長期にわたって安定した発光が得られた。
【００７８】
特に、電子輸送性のドーパントであるＤＰＡを第２ホール輸送層３ｂと発光層４との両方にドープさせた実施例３の有機エレクトロルミネッセンス素子においては、より高輝度な発光が得られると共に、長期にわたってより安定した発光が得られた。
（実施例５）
実施例５における有機エレクトロルミネッセンス素子においては、図２に示すように、ガラス基板１の上にＩＴＯからなる透明なホール注入電極２を形成し、このホール注入電極２の上に、前記化９に示すMTDATAからなる膜厚が500Åになった第１ホール輸送層３ａを形成し、この第１ホール輸送層３ａの上に、前記化５に示すＴＰＤからなる膜厚が100Åになった第２ホール輸送層３ｂを形成している。
【００７９】
そして、この第２ホール輸送層３ｂの上に、前記化４に示すＡｌｑ3 からなるホスト材料中に、発光性のドーパントとして下記化14に示すＤＣＭ１が1.6重量％、このＤＣＭ１の発光を助ける励起エネルギー移動用及び電子輸送用のドーパントとして前記化11に示すルブレンが５重量％ドープされて膜厚が400Åになった発光層４を形成し、この発光層４の上にMgIn合金（Mg：In＝10：１）からなる膜厚が2000Åになった電子注入電極６を形成している。
【００８０】
【化１４】
0003825725.tif 000014
【００８１】
そして、この実施例５の有機エレクトロルミネッセンス素子におけるホール注入電極２を電源のプラスに、電子注入電極６を電源のマイナスに接続して電源から電圧を印加すると、上記の発光層４におけるＤＣＭ１による発光ピーク波長611nm、色度座標ｘ＝0.562、ｙ＝0.419のオレンジ色の発光が得られただけで、ルブレン（発光ピーク波長656nm）による発光は見られなかった。
【００８２】
また、上記の電源から印加させる電圧を変化させた場合、下記表３に示すように、電圧６Ｖで輝度が60cd／ｍ2 、電圧11Ｖで輝度が2190cd／ｍ2 の発光が得られた。
【００８３】
更に、この有機エレクトロルミネッセンス素子において、初期輝度が166cd／ｍ2 になるように、９mA／cm2 の定電流で連続発光させると、下記表３に示すように、305時間後における輝度は初期輝度の約62％になっていた。
（実施例６）
実施例６の有機エレクトロルミネッセンス素子においては、上記の実施例５の有機エレクトロルミネッセンス素子において、上記の発光層４にドープさせる上記のルブレンの量を10重量％にし、それ以外は、上記の実施例５の有機エレクトロルミネッセンス素子と同様にした。
【００８４】
そして、この実施例６の有機エレクトロルミネッセンス素子におけるホール注入電極２を電源のプラスに、電子注入電極６を電源のマイナスに接続して電源から電圧を印加すると、上記の実施例５の有機エレクトロルミネッセンス素子と同様に、ＤＣＭ１による発光ピーク波長607nm、色度座標ｘ＝0.562、ｙ＝0.437のオレンジ色の発光が得られただけで、ルブレンの発光は見られなかった。
【００８５】
また、上記の電源から印加させる電圧を変化させた場合、下記の表３に示すように、電圧６Ｖで輝度が60cd／ｍ2 、電圧11Ｖで輝度が1915cd／ｍ2 の発光が得られた。
【００８６】
更に、この有機エレクトロルミネッセンス素子において、初期輝度が211cd／ｍ2 になるように、９mA／cm2 の定電流で連続発光させると、下記表３に示すように、305時間後における輝度は初期輝度の約64％になっていた。
（比較例３）
比較例３の有機エレクトロルミネッセンス素子においては、上記実施例５の有機エレクトロルミネッセンス素子において、発光層４に上記のルブレンをドープさせないようにし、それ以外は、上記実施例５の有機エレクトロルミネッセンス素子と同様にした。
【００８７】
そして、この比較例３の有機エレクトロルミネッセンス素子におけるホール注入電極２を電源のプラスに、電子注入電極６を電源のマイナスに接続して電源から電圧を印加すると、上記のＤＣＭ１による発光ピーク波長611nm、色度座標ｘ＝0.553、ｙ＝0.438のオレンジ色の発光が得られた。
【００８８】
また、上記の電源から印加させる電圧を変化させた場合、下記の表３に示すように、電圧６Ｖで輝度が30cd／ｍ2 、電圧11Ｖで輝度が1279cd／ｍ2 の発光が得られた。
【００８９】
更に、この有機エレクトロルミネッセンス素子において、初期輝度が222cd／ｍ2 になるように、９mA／cm2 の定電流で連続発光させると、下記表３に示すように、305時間後における輝度は初期輝度の約32％になっていた。
【００９０】
【表３】
0003825725.tif 000015
【００９１】
この結果から明らかなように、発光層４に発光性のドーパントであるＤＣＭ１と共に、このＤＣＭ１の発光を助ける励起エネルギー移動用及び電子輸送用のドーパントであるルブレンをドープさせた実施例５、６の各有機エレクトロルミネッセンス素子は、ＤＣＭ１の発光を助ける励起エネルギー移動用及び電子輸送用のドーパントであるルブレンをドープさせなかった比較例３の有機エレクトロルミネッセンス素子に比べて高輝度な発光が得られると共に、長期にわたって安定した発光が得られた。
（実施例７）
実施例７における有機エレクトロルミネッセンス素子においては、図２に示すように、ガラス基板１の上にＩＴＯからなる透明なホール注入電極２を形成し、このホール注入電極２の上に、前記化９に示すMTDATAからなる膜厚が500Åになった第１ホール輸送層３ａを形成し、この第１ホール輸送層３ａの上に、前記化５に示すＴＰＤからなる膜厚が100Åになった第２ホール輸送層３ｂを形成している。
【００９２】
そして、この第２ホール輸送層３ｂの上に、前記化４に示すＡｌｑ3 からなるホスト材料中に、発光性のドーパントとして下記化15に示すNile Redが１重量％、このNile Redの発光を助ける励起エネルギー移動用及び電子輸送用のドーパントとして前記化11に示すルブレンが10重量％ドープされて膜厚が400Åになった発光層４を形成し、この発光層４の上にMgIn合金（Mg：In＝10：１）からなる膜厚が2000Åになった電子注入電極６を形成している。
【００９３】
【化１５】
0003825725.tif 000016
【００９４】
そして、この実施例７の有機エレクトロルミネッセンス素子におけるホール注入電極２を電源のプラスに、電子注入電極６を電源のマイナスに接続して電源から電圧を印加すると、図３に示すように、約612nmの波長にだけ発光ピークを有し、色度座標ｘ＝0.530、ｙ＝0.464になった上記Nile Redによるオレンジ色の発光が得られただけで、発光層４におけるルブレンやＡｌｑ3 の発光は見られなかった。
【００９５】
また、上記の電源から印加させる電圧を変化させた場合、下記の表４に示すように、電圧６Ｖで輝度が51cd／ｍ2 、電圧11Ｖで輝度が2170cd／ｍ2 の発光が得られた。
【００９６】
更に、この有機エレクトロルミネッセンス素子において、初期輝度が140cd／ｍ2 になるように、９mA／cm2 の定電流で連続発光させると、下記表３に示すように、544時間後における輝度は初期輝度の約55％になっていた。
（比較例４）
比較例４の有機エレクトロルミネッセンス素子においては、上記実施例７の有機エレクトロルミネッセンス素子において、上記の発光層４におけるＡｌｑ3からなるホスト材料中に上記のルブレンをドープさせないようにし、それ以外は、上記の実施例５の有機エレクトロルミネッセンス素子と同様にした。
【００９７】
そして、この比較例４の有機エレクトロルミネッセンス素子におけるホール注入電極２を電源のプラスに、電子注入電極６を電源のマイナスに接続して電源から電圧を印加すると、図４に示すように、615nmと535nmの波長にピークを有し、色度座標ｘ＝0.449、ｙ＝0.489になった薄いオレンジ色発光が得られ、発光層４におけるNile RedとＡｌｑ3 の両方が発光していた。これは、発光層４にルブレンがドープされていないため、励起エネルギーがＡｌｑ3 からNile Redにうまく移動されず、Ａｌｑ3 自体が発光したためである。
【００９８】
また、上記の電源から印加させる電圧を変化させた場合、下記の表４に示すように、電圧６Ｖで輝度が22cd／ｍ2 、電圧11Ｖで輝度が1424cd／ｍ2 の発光が得られた。
【００９９】
更に、この有機エレクトロルミネッセンス素子において、初期輝度が115cd／ｍ2 になるように、９mA／cm2 の定電流で連続発光させると、下記表３に示すように、544時間後における輝度は初期輝度の約23％になっていた。
【０１００】
【表４】
0003825725.tif 000017
【０１０１】
この結果から明らかなように、上記の発光層４に発光性のドーパントであるNile Redと共に、このNile Redの発光を助ける励起エネルギー移動用及び電子輸送用のドーパントであるルブレンをドープさせた実施例７の有機エレクトロルミネッセンス素子においては、ルブレンやＡｌｑ3 が発光せずにNile Redだけが発光するようになり、Nile Redの発光を助ける励起エネルギー移動用及び電子輸送用のドーパントであるルブレンをドープさせなかった比較例４の有機エレクトロルミネッセンス素子に比べて、色純度が高くなると共に、高輝度な発光が得られ、に長期にわたって安定した発光が得られるようになった。
（実施例８）
実施例８における有機エレクトロルミネッセンス素子においては、図２に示すように、ガラス基板１の上にＩＴＯからなる透明なホール注入電極２を形成し、このホール注入電極２の上に、前記化９に示すMTDATAからなる膜厚が500Åになった第１ホール輸送層３ａを形成し、この第１ホール輸送層３ａの上に、前記化５に示すＴＰＤからなる膜厚が100Åになった第２ホール輸送層３ｂを形成している。
【０１０２】
そして、この第２ホール輸送層３ｂの上に、前記化４に示すＡｌｑ3 からなるホスト材料中に、発光性のドーパントとして下記化16に示すＤＣＭ２が１重量％、このＤＣＭ２の発光を助ける励起エネルギー移動用及び電子輸送用のドーパントとして前記化11に示すルブレンが10重量％ドープされて膜厚が400Åになった発光層４を形成し、この発光層４の上にMgIn合金（Mg：In＝10：１）からなる膜厚が2000Åになった電子注入電極６を形成している。
【０１０３】
【化１６】
0003825725.tif 000018
【０１０４】
そして、この実施例８の有機エレクトロルミネッセンス素子におけるホール注入電極２を電源のプラスに、電子注入電極６を電源のマイナスに接続して電源から電圧を印加すると、上記の発光層４におけるＤＣＭ２による発光ピーク波長645nm、色度座標ｘ＝0.650、ｙ＝0.350の赤色の発光が得られただけで、発光層４におけるルブレンやＡｌｑ3 の発光は見られなかった。
【０１０５】
そして、上記の電源から印加させる電圧を６Ｖにした場合の輝度は20cd／ｍ2 であり、また最高輝度は7050cd／ｍ2 であった。
（比較例５）
比較例５の有機エレクトロルミネッセンス素子においては、上記の実施例８の有機エレクトロルミネッセンス素子において、発光層４におけるＡｌｑ3 からなるホスト材料中に上記のルブレンをドープさせないようにし、それ以外は、上記の実施例８の有機エレクトロルミネッセンス素子と同様にした。
【０１０６】
そして、この比較例５の有機エレクトロルミネッセンス素子におけるホール注入電極２を電源のプラスに、電子注入電極６を電源のマイナスに接続して電源から電圧を印加すると、ＤＣＭ２による発光ピーク波長645nm、色度座標ｘ＝0.612、ｙ＝0.382の赤色の発光が得られた。
【０１０７】
また、上記の電源から印加させる電圧を６Ｖにした場合における輝度は13cd／ｍ2 であり、また最高輝度は4020cd／ｍ2 であった。
【０１０８】
この結果、上記の実施例８に示すように、発光層４におけるＡｌｑ3 からなるホスト材料中に、発光性のドーパントであるＤＣＭ２と共に、このＤＣＭ２の発光を助ける励起エネルギー移動用及び電子輸送用のドーパントであるルブレンをドープさせると、ルブレンが発光することなく、発光性のドーパントであるＤＣＭ２の発光効率が高められて、ＤＣＭ２による高輝度な発光が得られると共に、低電圧で十分な発光が得られて、有機エレクトロルミネッセンス素子の寿命を向上させることができた。
（実施例９）
実施例９における有機エレクトロルミネッセンス素子においては、図２に示すように、ガラス基板１の上にＩＴＯからなる透明なホール注入電極２を形成し、このホール注入電極２の上に、前記化９に示すMTDATAからなる膜厚が500Åになった第１ホール輸送層３ａを形成し、この第１ホール輸送層３ａの上に、前記化５に示すＴＰＤからなる膜厚が100Åになった第２ホール輸送層３ｂを形成している。
【０１０９】
そして、この第２ホール輸送層３ｂの上に、前記化４に示すＡｌｑ3 からなるホスト材料中に、発光性のドーパントとして前記化14に示すＤＣＭ１が1.6重量％、電子輸送用のドーパントとして前記化12に示すＤＰＡが10重量％ドープされて膜厚が400Åになった発光層４を形成し、この発光層４の上にMgIn合金（Mg：In＝10：１）からなる膜厚が2000Åになった電子注入電極６を形成している。
【０１１０】
ここで、この実施例９の有機エレクトロルミネッセンス素子におけるホール注入電極２を電源のプラスに、電子注入電極６を電源のマイナスに接続して電源から電圧を印加すると、上記の発光層４におけるＤＣＭ１による発光ピーク波長605nm、色度座標ｘ＝0.537、ｙ＝0.447のオレンジ色の発光が得られ、発光層４におけるＤＰＡやＡｌｑ3 の発光は見られなかった。
【０１１１】
そして、上記の電源から印加させる電圧を６Ｖにした場合の輝度は417cd／ｍ2で、また最高輝度は12180cd／ｍ2 であり、ＤＣＭ１による高輝度な発光が得られると共に、低電圧で十分な発光が得られて、有機エレクトロルミネッセンス素子の寿命を向上させることができた。
（実施例10）
実施例10における有機エレクトロルミネッセンス素子においては、図２に示すように、ガラス基板１の上にＩＴＯからなる透明なホール注入電極２を形成し、このホール注入電極２の上に、下記化17に示す銅フタロシアニン（以下、CuPcと略す。）からなる膜厚が200Åになった第１ホール輸送層３ａを形成し、この第１ホール輸送層３ａの上に、前記化10に示すＮＰＢからなるホール輸送性のホスト材料中に電子輸送性及びホール輸送性を有するドーパントとして下記化18に示すオキサジアゾール誘導体（以下、ＯＸＤ８と略す。）が10重量％ドープされて膜厚が100Åになった第２ホール輸送層３ｂを形成している。
【０１１２】
【化１７】
0003825725.tif 000019
【０１１３】
【化１８】
0003825725.tif 000020
【０１１４】
そして、この第２ホール輸送層３ｂの上に、前記化４に示すＡｌｑ3 からなる膜厚が500Åになった発光層４を形成し、この発光層４の上にMgIn合金（Mg：In＝10：１）からなる膜厚が2000Åになった電子注入電極６を形成している。
【０１１５】
そして、この実施例10の有機エレクトロルミネッセンス素子におけるホール注入電極２を電源のプラスに、電子注入電極６を電源のマイナスに接続して電源から電圧を印加させると、上記の発光層４におけるＡｌｑ3 による発光ピーク波長527nm、色度座標ｘ＝0.271、ｙ＝0.602の緑色の発光が得られた。
【０１１６】
ここで、上記の電源からこの有機エレクトロルミネッセンス素子に印加させる電圧を上昇させると、3.3Ｖで発光を開始し、６Ｖにした場合の輝度は128cd／ｍ2であり、また最高輝度は33700cd／ｍ2 であった。
（比較例６）
比較例６の有機エレクトロルミネッセンス素子においては、上記の実施例10の有機エレクトロルミネッセンス素子において、上記の第２ホール輸送層３ｂにおけるＮＰＢからなるホール輸送性のホスト材料中に上記のＯＸＤ８をドープさせないようにし、それ以外は、上記の実施例10の有機エレクトロルミネッセンス素子と同様にした。
【０１１７】
そして、この比較例６の有機エレクトロルミネッセンス素子におけるホール注入電極２を電源のプラスに、電子注入電極６を電源のマイナスに接続して電源から電圧を印加すると、上記の発光層４におけるＡｌｑ3 による発光ピーク波長５２７nm、色度座標ｘ＝0.301、ｙ＝0.612の緑色の発光が得られた。また、上記の電源からこの有機エレクトロルミネッセンス素子に印加させる電圧を上昇させると、3.7Ｖで発光を開始し、６Ｖにした場合の輝度は77cd／ｍ2 で、また最高輝度は21100cd／ｍ2 であった。
【０１１８】
この結果、上記の実施例10に示すように、第２ホール輸送層３ｂにおけるＮＰＢからなるホール輸送性のホスト材料中に電子輸送性及びホール輸送性を有するＯＸＤ８をドープさせると、高輝度な発光が得られると共に、低い電圧で発光を開始し、低電圧で十分な発光が得られて、有機エレクトロルミネッセンス素子の寿命を向上させることができた。
【０１１９】
これは、第２ホール輸送層３ｂに電子輸送性及びホール輸送性を有するＯＸＤ８をドープさせることにより、この第２ホール輸送層３ｂに対する電子やホールの注入効率が高まったためであると考えられる。
（実施例11〜16）
実施例11〜16の各有機エレクトロルミネッセンス素子においては、図２に示すように、ガラス基板１の上にＩＴＯからなる透明なホール注入電極２を形成し、このホール注入電極２の上に、前記化17に示すCuPcからなる膜厚が200Åになった第１ホール輸送層３ａを形成し、この第１ホール輸送層３ａの上に、前記化10に示すＮＰＢからなる膜厚が100Åになった第２ホール輸送層３ｂを形成している。
【０１２０】
そして、この第２ホール輸送層３ｂの上に、前記化４に示すＡｌｑ3 からなるホスト材料中に、発光性のドーパントである前記化16に示すＤＣＭ２と、このＤＣＭ２の発光を助ける励起エネルギー移動用及び電子輸送用のドーパントであるルブレンとが、それぞれ下記の表５に示す割合でドープされて膜厚が500Åになった発光層４を形成し、この発光層４の上にMgIn合金（Mg：In＝10：１）からなる膜厚が2000Åになった電子注入電極６を形成している。
（比較例７〜９）
比較例７〜９の各有機エレクトロルミネッセンス素子においては、上記の実施例11〜16の有機エレクトロルミネッセンス素子における発光層４において、発光性のドーパントである前記のＤＣＭ２を下記の表５に示す割合でドープさせる一方、このＤＣＭ２の発光を助ける励起エネルギー移動用及び電子輸送用のドーパントであるルブレンをドープさせないようにし、それ以外は、上記の実施例11〜16の有機エレクトロルミネッセンス素子と同様にした。
【０１２１】
【表５】
0003825725.tif 000021
【０１２２】
そして、上記の実施例11〜16及び比較例７〜９の各有機エレクトロルミネッセンス素子におけるホール注入電極２を電源のプラスに、電子注入電極６を電源のマイナスに接続して電源から電圧を印加して発光させ、輝度が100cd／ｍ2 と1000cd／ｍ2 との場合において、それぞれ発光された光の色度座標ｘ、ｙを求めると共に、最高輝度を測定し、その結果を下記の表６に示した。
【０１２３】
【表６】
0003825725.tif 000022
【０１２４】
ここで、発光層４におけるＡｌｑ3 からなるホスト材料中にドープさせるＤＣＭ２の量が同じになったものを比較すると、このＤＣＭ２の発光を助ける励起エネルギー移動用及び電子輸送用のドーパントであるルブレンをドープさせた実施例の有機エレクトロルミネッセンス素子の方が、ルブレンをドープさせなかった対応する比較例の有機エレクトロルミネッセンス素子に比べて赤色に近い発光が得られた。
【０１２５】
また、発光層４におけるＡｌｑ3 からなるホスト材料中に、ＤＣＭ２を２重量％、ルブレンを10重量％ドープさせた実施例１３の有機エレクトロルミネッセンス素子と、発光層４におけるＡｌｑ3 からなるホスト材料中に、ＤＣＭ２を２重量％ドープさせただけでルブレンをドープさせなかった比較例７の有機エレクトロルミネッセンス素子とにおける発光スペクトルを測定し、その結果を図５に示した。
【０１２６】
この結果、ルブレンをドープさせなかった比較例７の有機エレクトロルミネッセンス素子においては、ＤＣＭ２による発光の他に、波長520nm付近にＡｌｑ3 による発光が生じていたが、ＤＣＭ２の発光を助けるルブレンをドープさせた実施例１３の有機エレクトロルミネッセンス素子においては、Ａｌｑ3 による発光はなく、発光ピーク波長が約644nmになったＤＣＭ２による発光だけが得られた。これは、励起エネルギーの移動が、Ａｌｑ3 →ルブレン→ＤＣＭ２の順にスムーズに起こっているためであると考えられる。
【０１２７】
また、発光性のドーパントであるＤＣＭ２を２重量％ドープさせた実施例11〜13及び比較例７の各有機エレクトロルミネッセンス素子において、10Ｖの電圧を印加させた場合の輝度を比較すると、ルブレンのドープ量を５重量％にした実施例12の有機エレクトロルミネッセンス素子の輝度が一番高くなっており、ルブレまた、上記の実施例11〜16の有機エレクトロルミネッセンス素子を比較した場合、発光性のドーパントであるＤＣＭ２のドープ量を１重量％にした実施例14、15の有機エレクトロルミネッセンス素子における輝度が高くなっていたが、実施例14、15の有機エレクトロルミネッセンス素子の発光は、赤よりもオレンジ系の色彩になっていた。これは、ＤＣＭ２のドープ量が少ないため、発光効率の高いＡｌｑ3 やルブレンが発光したものと考えられる。
【０１２８】
一方、発光性のドーパントであるＤＣＭ２のドープ量を７重量％にした実施例16の有機エレクトロルミネッセンス素子においては赤色の発光が得られたが、ＤＣＭ２の発光効率が低いため、その輝度は低くなっていた。
【０１２９】
これに対して、発光性のドーパントであるＤＣＭ２のドープ量を２重量％にした実施例11〜13の有機エレクトロルミネッセンス素子においては、赤色でかつ高輝度な発光が得られ、ＤＣＭ２のドープ量を２重量％にすることが好ましかった。
【０１３０】
また、ＤＣＭ２を２重量％、ルブレンを５重量％ドープさせた実施例12の有機エレクトロルミネッセンス素子と、ＤＣＭ２を２重量％ドープさせただけでルブレンをドープさせなかった比較例７の有機エレクトロルミネッセンス素子とにおいて、輝度を100cd／ｍ2 にした場合と、輝度を1000cd／ｍ2 にした場合とにおける色度座標の変化を調べると、両方とも色度座標の変化は少なかった。
【０１３１】
しかし、輝度を4000cd／ｍ2 にした場合、比較例７の有機エレクトロルミネッセンス素子から発光された光の色度座標は、ｘ＝0.59、ｙ＝0.40となり、よりオレンジ色に近い発光が得られた。これは、この比較例７の有機エレクトロルミネッセンス素子に印加させる電圧を上げて発光輝度を大きくした場合、ＤＣＭ２以外に、Ａｌｑ3 が発光するためであると考えられる。
【０１３２】
これに対して、実施例12の有機エレクトロルミネッセンス素子においては、輝度を4000cd／ｍ2 にした場合においても、発光された光の色度座標はｘ＝0.64、ｙ＝0.36であり、色度座標の変化は少なく、赤色の発光が得られた。これは、ルブレンをドープさせることによって、上記のように励起エネルギーの移動がＡｌｑ3→ルブレン→ＤＣＭ２の順にスムーズに起こり、有機エレクトロルミネッセンス素子に印加させる電圧を上げて発光輝度を大きくした場合においても、ＤＣＭ２だけが発光するようになったためである。
【０１３３】
このため、発光性のドーパントであるＤＣＭ２と共に、このＤＣＭ２の発光を助けるルブレンをドープさせた実施例の有機エレクトロルミネッセンス素子においては、印加させる電圧を上げて発光輝度を大きくした場合にも、色純度の高い赤色の発光が得られるようになった。
【０１３４】
【発明の効果】
以上詳述したとおり、本発明によれば、発色助長ドーパントであるルブレンをドープすることにより、色純度の高い赤色発光を実現することができ、有機エレクトロルミネッセンス素子を発光素子として使用する場合の利用範囲を拡大することができ、その工業的価値は大きい。
【図面の簡単な説明】
【図１】実施例１、２及び比較例１における有機エレクトロルミネッセンス素子の素子構造を示した概略図である。
【図２】実施例３〜16及び比較例２〜９における有機エレクトロルミネッセンス素子の素子構造を示した概略図である。
【図３】実施例７の有機エレクトロルミネッセンス素子の発光スペクトルを示した図である。
【図４】比較例４の有機エレクトロルミネッセンス素子の発光スペクトルを示した図である。
【図５】実施例13及び比較例７の有機エレクトロルミネッセンス素子の発光スペクトルを示した図である。
【図１】
0003825725.tif 000023
【図２】
0003825725.tif 000024
【図３】
0003825725.tif 000025
【図４】
0003825725.tif 000026
【図５】
0003825725.tif 000027